표 5 에 나타낸 바 와 같이 실시 예 2 - 1 ∼ 2 - 17 은 비 교예 2 - 1 ∼ 2 - 4 에 비해 경도 가 크 고 , 실시 예 2 - 1 ∼ 2 - 17 의 중합체 는 비 교예 2 - 1 ∼ 2 - 4 에 이용 한 중합체 및 화합물 에 비해 , 보다 치밀 하 고 강도 가 높 은 막 을 형성 할 수 있 다는 것 이 확인 되 었 다 . 상기 UDL - 1 ∼ 17 의 경화 후 의 막 은 고 탄소 밀도 의 인데 노 플 루 오렌 구조 를 포함 하 고 , 또한 , 반복 단위 마다 가교 구조 가 도입 되 어 있 어 치밀 한 막 을 형성 할 수 있 기 때문 에 경도 가 높 은 결과 가 되 었 다 . 그 에 반해 비 교예 2 - 1 에 이용 한 중합체 ( R 1 ) 는 고 탄소 밀도 이 지만 , 중합체 자체 에 는 열경화성 이 없 기 때문 에 막 경도 가 높 은 값 이 되 지 않 았 다 . 또한 , 중합체 ( R 1 ) 는 가교제 를 이용 하 여 용제 내성 을 발현 시킬 수 있 지만 , 가교제 에 의해 중합체 의 탄소 밀도 가 손상 되 기 때문 에 , 경화 막 이 된 후 에 도 경도 가 크 게 상승 하 는 결과 가 되 지 는 않 았 다 . 비 교예 2 - 3 에서 이용한 화합물 ( R 2 ) , 비 교예 2 - 4 에서 이용한 중합체 ( R 3 ) 는 표 5 에 나타낸 바 와 같이 가교제 의 첨가 없이 경화 막 을 형성 할 수 있 지만 본 발명 의 중합체 에 비해 경도 가 뒤떨어지 는 결과 가 되 었 다 .